(57)【特許請求の範囲】
【請求項１】
上下端が開放された金型と、前記金型の上方に連設され、上下方向の貫通孔を有するホットトップと、前記金型に昇降可能に嵌挿されるスターティングブロックとを備え、前記スターティングブロックの上方に溶融金属が供給される連続鋳造型であって、
前記ホットトップにおける前記貫通孔の途中部を閉塞する断熱材を備え、
鋳造開始前には、前記スターティングブロックが、その上端面が前記断熱材を下方から支持するように前記金型に嵌挿されるとともに、供給された溶融金属を前記貫通孔における前記断熱材よりも上方の空間に貯留し、
鋳造開始時には、前記スターティングブロックが下降し、前記スターティングブロックの下降運動に連動して、前記断熱材が開口することにより、前記溶融金属の前記金型内への導入が行われる、
ことを特徴とする連続鋳造型。
【請求項２】
前記鋳造開始時において、前記断熱材が開口して、前記溶融金属の前記金型内への導入が行われる際に、前記スターティングブロックの上端面に溶融金属が接触する、
ことを特徴とする請求項１に記載の連続鋳造型。
【請求項３】
上下端が開放された金型と、前記金型の上方に連設され、上下方向の貫通孔を有するホットトップと、前記金型に昇降可能に嵌挿されるスターティングブロックとを備え、前記スターティングブロックの上方に溶融金属が供給される連続鋳造型を用いて行われる連続鋳造方法であって、
前記連続鋳造型は、前記ホットトップにおける前記貫通孔の途中部を閉塞する断熱材を備え、
鋳造開始前には、前記スターティングブロックを、その上端面が前記断熱材を下方から支持するように前記金型に嵌挿して、供給された溶融金属を前記貫通孔における前記断熱材よりも上方の空間に貯留し、
鋳造開始時には、前記スターティングブロックを下降し、前記スターティングブロックの下降運動に連動して、前記断熱材を開口させることにより、前記溶融金属を前記金型内へ導入させる、
ことを特徴とする連続鋳造方法。
【請求項４】
前記鋳造開始時において、前記断熱材が開口して、前記溶融金属の前記金型内への導入が行われる際に、前記スターティングブロックの上端面に溶融金属が接触する、
ことを特徴とする請求項３に記載の連続鋳造方法。
【発明の詳細な説明】
【技術分野】
【０００１】
本発明は、上下端が開放された金型と、前記金型に昇降可能に嵌挿されるスターティングブロックとを備え、前記スターティングブロックの上方に溶融金属が供給される連続鋳造型、およびそれを用いた連続鋳造方法に関する。
【背景技術】
【０００２】
従来から行われている連続鋳造方法は、例えば上下が開放された金型へ上方から溶融金属を供給し、供給した溶融金属を前記金型内で凝固させて粗材としたものを下方へ引き出す鋳造方法である。
この連続鋳造方法においては、鋳造開始時に、スターティングブロックを前記金型の下端部に昇降可能に配置した状態で、溶融金属を上方から前記金型内に供給し、その後溶融金属の金型およびスターティングブロックに接した部分が凝固したところで、前記スターティングブロックを下降させることにより、生成した粗材を連続的に引き出すことが行われている。
【０００３】
前述のように、鋳造開始時に溶融金属を前記金型内に供給する場合、金型内に供給を開始された溶融金属は、金型の内周面を伝いながら前記スターティングブロックの上端面に落下することとなる。
例えば、図９に示すように、従来の連続鋳造型１０１は、上下が開放された筒状の金型１１１と、金型１１１の内周面１１１ａに摺接しながら昇降するスターティングブロック１１２と、金型１１１の上方に連設され、上下方向の貫通孔１１３ａを有する筒状のホットトップ１１３と、金型１１１の下方に配置され、前記スターティングブロック１１２および金型１１１内にて生成した粗材を冷却する冷却器１１５とを備えており、金型１１１の上方に配置されるホットトップ１３内に供給された溶融金属２１は、金型１１１の内周面１１１ａに不規則に接触しながら流れ落ちてスターティングブロック１１２の上面に濡れ広がり、金型１１１内に徐々に貯留されていく。
【０００４】
前記金型１１１やスターティングブロック１１２は鉄などの金属材料にて構成されていて、熱伝導性や溶融金属２１に対する濡れ性が良いため、溶融金属２１が金型１１１の内周面１１１ａに接触しながら流れ落ちる過程、およびスターティングブロック１１２の上面に濡れ広がる過程にて、金型１１１およびスターティングブロック１１２により熱が奪われ温度が低下する。
また、金型１１１の内周面１１１ａに接触しながら流れ落ちる溶融金属２１は、内周面１１１ａに不規則に接触しながら流れ落ちていくため、奪われる熱量が不均一になって温度ムラが生じる。また、スターティングブロック１１２の上面に濡れ広がる溶融金属２１も、流れ方や流入タイミングによって奪われる熱量が不均一になり温度ムラが生じる。
【０００５】
このように、金型内に供給される溶融金属には、金型内に徐々に貯留されていく過程で温度低下や温度ムラが生じ易く、溶融金属に生じる温度低下および温度ムラは、溶融金属の凝固により生成した粗材に湯じわや組織のムラや形状不良が生じる原因となる。
【０００６】
そこで、従来においては、特許文献１に示すように、鋳造開始時に金型内に供給された溶融金属がスターティングブロックの上端面に接触して、温度低下が生じることを防止するべく、スターティングブロックの上端面にセラミックコーティングを施して断熱層を形成し、スターティングブロック上端面の熱伝導性および溶融金属に対する濡れ性を低下させることが行われている。
【先行技術文献】
【特許文献】
【０００７】
【特許文献１】特開平２−２９９７５７号公報
【発明の概要】
【発明が解決しようとする課題】
【０００８】
前述のように、スターティングブロックの上端面に断熱層を形成することで、確かに金型内に供給された溶融金属がスターティングブロックの上端面に濡れ広がる際に、当該溶融金属に温度低下が生じることを抑制することができる。
しかし、前記スターティングブロックの上端面には断熱層が固設されていて除去できないため、その後の連続鋳造時においてもスターティングブロック上端面と溶融金属との間に断熱層が介在することとなる。
これにより、金型内に供給された溶融金属のスターティングブロックに対する放熱性が低下して、溶融金属の冷却速度が低下することとなり、溶融金属の凝固状態を十分に安定させることができない。また、鋳造を開始してスターティングブロックが金型より下方へ抜け出す際に、未だ溶融金属が凝固していない状態となり、湯もれ発生の原因となってしまうことがある。
【０００９】
そこで、本発明においては、溶融金属の金型内への供給時における溶融金属の温度低下や温度ムラの発生を防止し、金型内での溶融金属の凝固状態を安定させて、生成した粗材に湯じわや組織のムラや形状不良が生じることを防止し、さらには、連続鋳造の開始後には溶融金属の冷却を速やかに行うことができる連続鋳造型および連続鋳造方法を提供するものである。
【課題を解決するための手段】
【００１０】
上記課題を解決する連続鋳造型および連続鋳造方法は、以下の特徴を有する。
即ち、請求項１記載のごとく、上下端が開放された金型と、前記金型の上方に連設され、上下方向の貫通孔を有するホットトップと、前記金型に昇降可能に嵌挿されるスターティングブロックとを備え、前記スターティングブロックの上方に溶融金属が供給される連続鋳造型であって、前記ホットトップにおける前記貫通孔の途中部を閉塞する断熱材を備え、鋳造開始前には、前記スターティングブロックが、その上端面が前記断熱材を下方から支持するように前記金型に嵌挿されるとともに、供給された溶融金属を前記貫通孔における前記断熱材よりも上方の空間に貯留し、鋳造開始時には、前記スターティングブロックが下降し、前記スターティングブロックの下降運動に連動して、前記断熱材が開口することにより、前記溶融金属の前記金型内への導入が行われる。
これにより、スターティングブロックの下降開始に伴って、溶融金属が金型内の全体にわたって瞬時に充填されることとなり、金型内に導入された溶融金属の温度低下を防止したり、金型内への流入タイミングを均一化したりすることができ、金型内での溶融金属の凝固状態を安定させることが可能となって、生成した粗材に湯じわや組織のムラや形状不良が生じることを防止できる。
【００１１】
また、請求項２記載のごとく、前記鋳造開始時において、前記断熱材が開口して、前記溶融金属の前記金型内への導入が行われる際に、前記スターティングブロックの上端面に溶融金属が接触する。
これにより、鋳造を開始するまでの段階では、スターティングブロックの上方に保持している溶融金属が、スターティングブロックの上端面に接触して溶融金属の温度が低下することを抑制できるとともに、鋳造開始後には、溶融金属をスターティングブロックの上端面に接触させ、速やかに冷却して凝固させることが可能となる。
【００１２】
また、請求項３記載のごとく、上下端が開放された金型と、前記金型の上方に連設され、上下方向の貫通孔を有するホットトップと、前記金型に昇降可能に嵌挿されるスターティングブロックとを備え、前記スターティングブロックの上方に溶融金属が供給される連続鋳造型を用いて行われる連続鋳造方法であって、前記連続鋳造型は、前記ホットトップにおける前記貫通孔の途中部を閉塞する断熱材を備え、鋳造開始前には、前記スターティングブロックを、その上端面が前記断熱材を下方から支持するように前記金型に嵌挿して、供給された溶融金属を前記貫通孔における前記断熱材よりも上方の空間に貯留し、鋳造開始時には、前記スターティングブロックを下降し、前記スターティングブロックの下降運動に連動して、前記断熱材を開口させることにより、前記溶融金属を前記金型内へ導入させる。
これにより、スターティングブロックの下降開始に伴って、溶融金属が金型内の全体にわたって瞬時に充填されることとなり、金型内に導入された溶融金属の温度低下を防止したり、金型内への流入タイミングを均一化したりすることができ、金型内での溶融金属の凝固状態を安定させることが可能となって、生成した粗材に湯じわや組織のムラや形状不良が生じることを防止できる。
【００１３】
また、請求項４記載のごとく、前記鋳造開始時において、前記断熱材が開口して、前記溶融金属の前記金型内への導入が行われる際に、前記スターティングブロックの上端面に溶融金属が接触する。
これにより、鋳造を開始するまでの段階では、スターティングブロックの上方に保持している溶融金属が、スターティングブロックの上端面に接触して溶融金属の温度が低下することを抑制できるとともに、鋳造開始後には、溶融金属をスターティングブロックの上端面に接触させ、速やかに冷却して凝固させることが可能となる。
【発明の効果】
【００１４】
本発明は、以下の効果を奏する。
つまり、金型内に導入された溶融金属の温度や金型内への流入タイミングを均一化することができ、金型内での溶融金属の凝固状態を安定させることが可能となって、生成した粗材に湯じわや組織のムラや形状不良が生じることを防止できる。
【図面の簡単な説明】
【００１５】
【図１】連続鋳造型を示す側面断面図である。
【図２】ホットトップの貫通孔を閉塞する断熱材を示す平面図である。
【図３】ホットトップの貯留部に溶融金属の供給が開始された状態を示す側面断面図である。
【図４】ホットトップの貯留部に供給された溶融金属の湯面が所定のレベルに達した状態を示す側面断面図である。
【図５】図４に示す状態からスターティングブロックが下降して、断熱材が開口した状態を示す側面断面図である。
【図６】断熱材が完全に押し開けられた状態を示す側面断面図である。
【図７】定常鋳造が開始された状態を示す側面断面図である。
【図８】ホットトップが金型に対してオーバーハングした構成の連続鋳造型を示す側面断面図である。
【図９】従来の連続鋳造型を示す側面断面図である。
【発明を実施するための形態】
【００１６】
次に、本発明を実施するための形態を、添付の図面を用いて説明する。
【００１７】
図１に示す連続鋳造型１は、上下が開放された筒状の金型１１と、金型１１の内周面１１ａに摺接しながら昇降するスターティングブロック１２と、金型１１の上方に連設され、上下方向の貫通孔１３ａを有する筒状のホットトップ１３と、ホットトップ１３の上下方向の途中部において貫通孔１３ａを閉塞する断熱材１４と、金型１１の下方に配置され、前記スターティングブロック１２および金型１１内にて生成した粗材を冷却する冷却器１５とを備えており、ホットトップ１３内に供給した溶融金属２１を金型１１内へ導入し、導入した溶融金属２１を金型１１内で凝固させることにより生成した鋳塊である粗材２２を下方へ引き出すことにより、連続的に鋳造を行うものである。
【００１８】
金型１１の内周面１１ａにより囲まれる空間（金型１１内）の断面形状は、連続鋳造型１により連続鋳造される粗材２２の断面形状に対応した形状に形成されており、金型１１内に導入された溶融金属２１は、金型１１の内周面１１ａに接触することにより金型１１に放熱する。
本例の連続鋳造型１にて鋳造される粗材２２は、例えば円柱状の部材であり、この場合の前記金型１１内の断面形状は円形状に形成される。
また、金型１１を構成する部材の内部には、該金型１１を冷却するための冷却水が流れている。
【００１９】
スターティングブロック１２は、金型１１の内周面１１ａに囲まれた空間の断面形状と同様の断面形状を備えた柱状部材であり、鉄などの金属材料にて構成されていて良好な熱伝導性を有している。
スターティングブロック１２は、鋳造開始前には、その上端が金型１１の上端よりも上方に位置するように金型１１に嵌挿されている。
【００２０】
ホットトップ１３は、断熱レンガなどの断熱性に優れた材料にて構成されており、鋳造開始前に溶融金属２１が供給されるとともに、供給された溶融金属２１を保持するものである。また、ホットトップ１３における貫通孔１３ａの断面形状は、金型１１の内周面１１ａにより囲まれる空間の断面形状と同様の形状（例えば円形状）に形成されている。
断熱材１４は、セラミックスなどの断熱性に優れた断熱材にて構成された部材であり、ホットトップ１３の上下方向の途中部に配置されている。
【００２１】
断熱材１４の周縁部はホットトップ１３に支持されており、ホットトップ１３における貫通孔１３ａの途中部を閉塞している。
断熱材１４のホットトップ１３による支持は、図１に示すように、ホットトップ１３の上下方向における途中部により、断熱材１４の周縁部を挟持することにより行うことができる他、断熱材１４の周縁部を貫通孔１３ａの内周面に貼設することなどによっても行うことができる。
また、断熱材１４は、例えば繊維状のセラミックスにガラス繊維などを混合してシート状に成形した、可撓性を有するシート状部材にて構成されている。
【００２２】
図２に示すように、断熱材１４における、貫通孔１３ａの内周面から該貫通孔１３ａ内に延出している部分（貫通孔１３ａを閉塞している部分）は、複数の分割線１４ｐ・１４ｑにより複数の分割片１４ａ・１４ｂ・１４ｃ・１４ｄに分割されている。
前記分割線１４ｐ・１４ｑは、例えば貫通孔１３ａの内周面におけるある箇所から、貫通孔１３ａの断面形状を形成する円の中心を通って、前記内周面における前記ある箇所と対向する箇所まで連続する直線にて構成されており、分割線１４ｐと分割線１４ｑとは略直交している。
【００２３】
この分割線１４ｐ・１４ｑにより、断熱材１４は４つの分割片１４ａ・１４ｂ・１４ｃ・１４ｄに分割されており、各分割片１４ａ・１４ｂ・１４ｃ・１４ｄは略同じ大きさの扇型形状に形成されている。
なお、本例では、２本の分割線１４ｐ・１４ｑにより断熱材１４を４分割しているが、断熱材１４の分割数はこれに限るものではなく、例えば３分割したり、４分割よりも多くの分割数に分割したりすることも可能である。
【００２４】
このように、ホットトップ１３の断熱材１４が配置された部分においては、断熱材１４により貫通孔１３ａが閉塞されており、貫通孔１３ａを閉塞する断熱材１４には、該断熱材１４を複数の分割片１４ａ・１４ｂ・１４ｃ・１４ｄに分割する分割線１４ｐ・１４ｑが形成されている。
【００２５】
前記断熱材１４は、金型１１の上端よりも上方に配置され、断熱材１４の各分割片１４ａ・１４ｂ・１４ｃ・１４ｄの下面はスターティングブロック１２の上端面により下方から支持されていて、貫通孔１３ａにおける断熱材１４よりも上方の空間は溶融金属２１の貯留部１３ｂとして構成されている。
また、断熱材１４を構成する各分割片１４ａ・１４ｂ・１４ｃ・１４ｄは、スターティングブロック１２により支持されていない状態で上方から所定の荷重がかかると、その荷重により下方へ折れ曲がるまたは撓むなどして分割線１４ｐ・１４ｑにて開き、前記貯留部１３ｂの底部が開口するように構成されている。
つまり、貫通孔１３ａを閉塞する断熱材１４は、上方からの所定の荷重により、各分割片１４ａ・１４ｂ・１４ｃ・１４ｄに分割した状態で下方へ折れ曲がるまたは撓み、開口するように構成されている。
【００２６】
また、前記分割線１４ｐ・１４ｑは、断熱材１４を厚み方向に貫通して、各分割片１４ａ・１４ｂ・１４ｃ・１４ｄを分割線１４ｐ・１４ｑにて完全に分離するものであっても、断熱材１４を厚み方向における途中部まで切り込んだ切り込み線であってもよい。分割線１４ｐ・１４ｑを前記切り込み線にて構成した場合は、断熱材１４に前記所定の荷重がかかった際に、切り込み線にて切り込まれた部分の厚みの残りがその荷重により裂けて、各分割片１４ａ・１４ｂ・１４ｃ・１４ｄが完全に分離するように構成される。
【００２７】
なお、断熱材１４は、本例の場合、可撓性を有するシート状部材にて構成されているが、板状部材などにて構成することもできる。断熱材１４を板状部材にて構成した場合には、断熱材１４に上方から所定の荷重がかかると、各分割片１４ａ・１４ｂ・１４ｃ・１４ｄが貫通孔１３ａの内周面との境界部分で折れるまたは折れ曲がるなどして、断熱材１４が開口するように構成される。
【００２８】
次に、以上のように構成された連続鋳造型１により鋳造を開始する際の手順について説明する。
まず、鋳造開始前の状態においては、図１に示すように、スターティングブロック１２は、その上端面が断熱材１４の下面に当接するように配置されている。
この状態では、貫通孔１３ａ内の断熱材１４がスターティングブロック１２の上端面により下方から支持されている。
また、スターティングブロック１２の上端面は金型１１の上端よりも上方に位置している。
【００２９】
このように、スターティングブロック１２により断熱材１４が支持された状態で、図３に示すように、ホットトップ１３の貯留部１３ｂ内に、保持炉から溶融金属２１が供給される。溶融金属２１はホットトップ１３の上方から供給される。
貯留部１３ｂに供給される溶融金属２１は、貯留部１３ｂの内周面、すなわち貫通孔１３ａの内周面および断熱材１４の上面に接触するが、ホットトップ１３および断熱材１４は断熱性に優れた材料（高断熱性材）にて構成されているため、溶融金属２１からホットトップ１３および断熱材１４を介してのスターティングブロック１２に対する放熱が抑制される。
貯留部１３ｂ内に供給され貯留された溶融金属２１は、外部への放熱がないため温度が低下せず、供給された時点の温度を保持できる。
【００３０】
図４に示すように、貯留部１３ｂへの供給は、貯留部１３ｂに貯留される溶融金属２１の湯面が所定のレベルになるまで（湯面の断熱材１４の上面からの高さ位置が所定の高さｈになるまで）行われるが、貯留部１３ｂ内に貯留される溶融金属２１の温度が低下せずに保持されるので、湯面レベルの調整を、溶融金属２１の温度低下を気にすることなく時間的余裕を持って行うことができる。
これにより、湯面レベルの調整を精度良く行うことができ、貯留部１３ｂへの溶融金属２１の貯留量の精度を向上することが可能となっている。
【００３１】
また、溶融金属２１の湯面が前記所定のレベルになるまで供給した場合の、溶融金属２１の貯留部１３ｂへの貯留量は、少なくとも貫通孔１３ａを閉塞している断熱材１４（すなわち貯留部１３ｂの底面を構成している断熱材１４）が、分割線１４ｐ・１４ｑにて各分割片１４ａ・１４ｂ・１４ｃ・１４ｄに分割された状態で下方へ折れ曲がるまたは撓むなどすることにより開口する程度の荷重が、該断熱材１４にかかるだけの量に設定されている。
さらに、溶融金属２１の湯面が前記所定のレベルになるまで供給した場合の、溶融金属２１の貯留部１３ｂへの貯留量は、金型１１の内周面１１ａにて囲まれる空間の体積（金型１１内部の容積）以上の量となるように設定されている。
【００３２】
このように、貯留部１３ｂに貯留される溶融金属２１の湯面が所定のレベルになるまで供給された、図４に示す状態においては、断熱材１４には、貯留部１３ｂに貯留される溶融金属２１の重量により、各分割片１４ａ・１４ｂ・１４ｃ・１４ｄが分割線１４ｐ・１４ｑにて分割された状態で折れ曲がるまたは撓むなどして、開口するだけの荷重がかかっているが、各分割片１４ａ・１４ｂ・１４ｃ・１４ｄはスターティングブロック１２により下方から支持されているので、断熱材１４による貫通孔１３ａの閉塞状態が維持されている。
【００３３】
次に、図５に示すように、溶融金属２１を前記所定の湯面レベルとなるまで貯留部１３ｂに貯留した状態で、スターティングブロック１２を下降させる。
スターティングブロック１２が下降すると、各分割片１４ａ・１４ｂ・１４ｃ・１４ｄがスターティングブロック１２により支持されている状態が解除される。
【００３４】
各分割片１４ａ・１４ｂ・１４ｃ・１４ｄのスターティングブロック１２による支持状態が解除されると、貯留部１３ｂに貯留された溶融金属２１の重量による荷重がかかっている各分割片１４ａ・１４ｂ・１４ｃ・１４ｄが下方へ折れ曲がるまたは撓むなどして、各分割片１４ａ・１４ｂ・１４ｃ・１４ｄ間の分割線１４ｐ・１４ｑが開裂して、貯留部１３ｂの底部が開口する。
つまり、スターティングブロック１２の下降に伴って、貯留部１３ｂ内の溶融金属２１が下方へ落下し、該溶融金属２１の自重により各分割片１４ａ・１４ｂ・１４ｃ・１４ｄを押し開けて断熱材１４を開口する。
【００３５】
図６に示すように、スターティングブロック１２がさらに下降すると、各分割片１４ａ・１４ｂ・１４ｃ・１４ｄが完全に押し開けられ、溶融金属２１がホットトップ１３における断熱材１４の支持位置よりも下方に位置する部分に充填される。
なお、各分割片１４ａ・１４ｂ・１４ｃ・１４ｄが完全に押し開けられた状態となるときには、スターティングブロック１２の上端面は、例えば金型１１の上端位置とほぼ同じ高さに位置している。
また、断熱材１４の支持位置よりも下方に落下した溶融金属２１は、スターティングブロック１２の上端面の略全面に直接接触することとなる。
【００３６】
つまり、断熱材１４の各分割片１４ａ・１４ｂ・１４ｃ・１４ｄが閉じていて溶融金属２１が貯留部１３ｂに貯留されている状態から、スターティングブロック１２が下降して各分割片１４ａ・１４ｂ・１４ｃ・１４ｄが完全に開いた状態になると、貯留部１３ｂ内の溶融金属２１がスターティングブロック１２の上端面に全面にわたって同時に導入される。
【００３７】
この場合、溶融金属２１を貯留しているときの貯留部１３ｂ内はホットトップ１３および断熱材１４により断熱されており、貯留部１３ｂに貯留されている溶融金属２１は温度が低下せず一定の温度に保持されているため、スターティングブロック１２の上端面には均一な温度の溶融金属２１が同時に導入されることとなる。
また、スターティングブロック１２の上端面に導入され、該上端面の全面にわたって接触している溶融金属２１は、溶融金属２１からスターティングブロック１２への伝熱により冷却される。このスターティングブロック１２による溶融金属２１の冷却は、各分割片１４ａ・１４ｂ・１４ｃ・１４ｄが開口して溶融金属２１がスターティングブロック１２の上端面に導入された時点から始まる。
【００３８】
このように、スターティングブロック１２を下降させて、各分割片１４ａ・１４ｂ・１４ｃ・１４ｄ間の分割線１４ｐ・１４ｑを開裂することにより断熱材１４を開口し、貯留部１３ｂに貯留されている溶融金属２１をスターティングブロック１２の上端面に導入することで、スターティングブロック１２の上端面に導入された溶融金属２１の、導入時における温度および流入タイミングを均一化することができるとともに、スターティングブロック１２による冷却開始タイミングの均一化を図ることが可能となっている。
【００３９】
前述のように、断熱材１４の各分割片１４ａ・１４ｂ・１４ｃ・１４ｄが完全に開いて、溶融金属２１がスターティングブロック１２の上端面に導入された後、スターティングブロック１２がさらに下降していくと、溶融金属２１が金型１１の内周面１１ａにて囲まれる空間内（金型１１内）に導入される。
前記金型１１内に導入された溶融金属２１には、スターティングブロック１２への伝熱による冷却に加えて、金型１１の内周面１１ａへの伝熱による冷却がなされる。
【００４０】
図７に示すように、スターティングブロック１２および金型１１による冷却により、金型１１内にて溶融金属２１が凝固して粗材２２が鋳造され、鋳造された粗材２２はスターティングブロック１２の下降に伴って下方へ引き出される。
その後、金型１１内にて溶融金属２１が凝固して粗材が鋳造され連続的に下方へ引き出されていく、定常鋳造が継続して行われる。
なお、金型１１の下方へ引き出された粗材２２は、金型１１の下方に配置される冷却器１５により冷却される。
【００４１】
以上のように、連続鋳造型１においては、鋳造を開始する際に、その上端面が金型１１の上端部よりも高位置に配置されたスターティングブロック１２を下降させ、前記スターティングブロック１２の下降運動に連動して、溶融金属２１の金型１１内への導入が行われるように構成している。
これにより、スターティングブロック１２の下降開始に伴って、溶融金属２１が金型１１内の全体にわたって瞬時に充填されることとなり、金型１１内に導入された溶融金属２１の温度低下を防止したり、金型１１内への流入タイミングを均一化したりすることができ、金型１１内での溶融金属２１の凝固状態を安定させることが可能となって、生成した粗材２２に湯じわや組織のムラや形状不良が生じることを防止できる。
【００４２】
また、鋳造開始前におけるスターティングブロック１２の上端面に断熱材１４を配置して、鋳造開始時に、スターティングブロック１２の下降運動に連動して断熱材１４を開口することにより、溶融金属２１の金型１１内への導入を行い、溶融金属２１の金型１１内への導入が行われる際にはスターティングブロック１２の上端面に溶融金属が接触するように構成している。
これにより、鋳造を開始するまでの段階では、スターティングブロック１２の上方に保持している溶融金属２１がスターティングブロック１２の上端面に接触して溶融金属２１の温度が低下することを抑制できるとともに、鋳造開始後には、溶融金属２１をスターティングブロック１２の上端面に接触させ、速やかに冷却して凝固させることが可能となっている。
【００４３】
また、前記連続鋳造型１は、図８に示すように、ホットトップ１３の内壁が金型１１の内周面１１ａに対してオーバーハングした構成とすることもできる。
つまり、ホットトップ１３における貫通孔１３ａの内壁面が金型１１の内周面１１ａよりも、内側に寸法Ｄだけ突出した構成とすることも可能である。
【符号の説明】
【００４４】
１    連続鋳造型
１１    金型
１２    スターティングブロック
１３    ホットトップ
１３ａ  貫通孔
１３ｂ  貯留部
１４    断熱材
１４ａ・１４ｂ・１４ｃ・１４ｄ  分割片
１４ｐ・１４ｑ  分割線
１５    冷却器
２１    溶融金属
２２    粗材
【図１】
0005489676.tif 000002
【図２】
0005489676.tif 000003
【図３】
0005489676.tif 000004
【図４】
0005489676.tif 000005
【図５】
0005489676.tif 000006
【図６】
0005489676.tif 000007
【図７】
0005489676.tif 000008
【図８】
0005489676.tif 000009
【図９】
0005489676.tif 000010